【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】  塗料組成物であって：
式
Ｒ1−（ＯＨ）m
のポリオールの
Ｒ2−（ＳｉＹＸ2）n
との反応生成物を０から５０パーセントまで含み、該反応生成物は１０，０００未満の重量平均分子量を有する成分（Ｉ）と；
アクリルポリマーの骨格と、その骨格にグラフトされた、成分Ｉ、ＩＩＩおよびＶの少なくとも１つと反応する官能基を有する少なくとも２パーセントのエチレン様不飽和モノマーを含有する、複数の実質的に直鎖であるスタビライザアームとを含むグラフト共重合体を０から５０パーセントまで含み、その組成物中に、該骨格は実質的に不溶であり、および該スタビライザアームは実質的に可溶である成分（ＩＩ）と；
アルキル化されたメラミンホルムアルデヒド架橋剤を０から３０パーセントまで含む成分（ＩＩＩ）と；
ヒドロキシル価５０から２００および重量平均分子量１，０００から２０，０００を有する有機ポリオールポリマーを０から４０パーセントまで含み、そのアクリルポリマーは、スチレン；アルキル基が１から１２個の炭素原子を有するメタクリル酸アルキルおよびアクリル酸アルキル；脂環式アクリル酸エステル；脂環式メタクリル酸エステル；アクリル酸アリール；メタクリル酸アリール；アクリルアミド；メタクリルアミド；アクリロニトリル；メタクリロニトリル；アルキル基が１から４個の炭素原子を有するアクリル酸ヒドロキシアルキルおよびメタクリル酸ヒドロキシアルキル；およびこれらの混合物からなる群から選択されるモノマー重合体を含む成分（ＩＶ）と；
アルコキシシランモノマー、アシルオキシシランモノマー、およびこれらの混合物からなる群から選択される５から７０重量パーセントのエチレン様不飽和シラン含有モノマーの、スチレン；アルキル基が１から１２個の炭素原子を有するアクリル酸アルキルおよびメタクリル酸アルキル；脂環式アクリル酸エステル；脂環式メタクリル酸エステル；アクリル酸アリール；メタクリル酸アリール；アクリルアミド；メタクリルアミド；アクリロニトリル；メタクリロニトリル；アルキル基が１から４個の炭素原子を有するアクリル酸ヒドロキシアルキルおよびメタクリル酸ヒドロキシアルキル；およびこれらの混合物からなる群から選択される３０から９５重量パーセントのエチレン様不飽和シラン非含有モノマーとの反応生成物であるシラン官能性ポリマーを０から５０パーセントまで含む成分（Ｖ）と；
式
Ｒ3−（ＯＨ）p
のポリオールの、
式
Ｏ＝Ｃ＝Ｎ−（ＣＨ2）t−ＳｉＲ4（ＯＲ5）2
のアルコキシシランとの反応生成物を０から５０パーセントまで含む成分（ＶＩ）とを含み、
上式において：
Ｒ1は、
ａ）Ｃ2からＣ20のアルキル；Ｏ、Ｎ、ＰおよびＳからなる群から選択される少なくとも１員で各々が任意選択的に置換された脂環式または芳香族の環；
ｂ）共有結合により、または炭素原子１から５個のアルキレン基により、またはヘテロ原子により相互に結合され、または縮合されて２つ以上の炭素原子を共有する、Ｏ、Ｎ、ＰおよびＳからなる群から選択される１員で各々が任意選択的に置換された、２つ以上の脂環式または芳香族の環；および
ｃ）直鎖ポリエステル、分枝鎖ポリエステル、直鎖および分枝鎖ポリエステル、ポリエーテル、ポリカーボネート、ポリウレタン、ポリアクリレート、ポリオレフィン、またはポリアミドであって、このような基が各々重量平均分子量３００および１０，０００の間であるもの
からなる群から選択され；
Ｒ2は、
ａ）Ｏ、Ｎ、ＰおよびＳからなる群から選択される１員で各々が任意選択的に置換された、Ｃ2からＣ20のアルキル、脂環式または芳香族の環；および
ｂ）共有結合により、または炭素原子１から５個のアルキレン基により、またはヘテロ原子により相互に結合され、または縮合されて２つ以上の炭素原子を共有する、Ｏ、Ｎ、ＰおよびＳからなる群から選択される１員で各々が任意選択的に置換された、２つ以上の脂環式または芳香族の環
からなる群から選択され；
Ｒ3は、
ａ）Ｏ、Ｎ、ＰおよびＳからなる群から選択される１員で各々が任意選択的に置換された、Ｃ2からＣ20のアルキル、脂環式または芳香族の環；
ｂ）共有結合により、または炭素原子１から５個のアルキレン基により、またはヘテロ原子により相互に結合され、または縮合されて２つ以上の炭素原子を共有する、Ｏ、Ｎ、ＰおよびＳからなる群から選択される１員で各々が任意選択的に置換される、２つ以上の脂環式または芳香族の環；および
ｃ）直鎖ポリエステル、分枝鎖ポリエステル、直鎖および分枝鎖ポリエステル、ポリエーテル、ポリカーボネート、ポリウレタン、ポリアクリレート、ポリオレフィン、またはポリアミドであって、このような基が各々重量平均分子量３０００未満であるもの
からなる群から選択され；
Ｒ4は、炭素原子１から１２個のアルキル、炭素原子１から４個を含有するアルコキシからなる群から選択され；
Ｒ5は、炭素原子１から１２個のアルキルからなる群から選択され；
Ｘは、炭素原子１から２０個を含有するアルコキシ、炭素原子１から２０個を含有するアシルオキシ、フェノキシ、ハロゲン、アミン、アミド、尿素、イミダゾル、カルバメート、ケトキシミン、およびオキサゾリジノンからなる群から独立に選択され；
Ｙは、炭素原子１から１２個のアルキル、炭素原子１から２０個を含有するアルコキシ、炭素原子１から２０個を含有するアシルオキシ、フェノキシ、ハロゲン、アミン、アミド、尿素、イミダゾル、カルバメート、ケトキシミン、およびオキサゾリジノンからなる群から選択され；
ｍは、２以上の正の整数であり；かつ
ｎは、１以上の正の整数であり；
ｐは、２以上の正の整数であり；かつ
ｔは、１から８の正の整数であり；
また、Ｉ≠ＶＩであり、組成物の５から７５重量パーセントが成分ＩおよびＶＩの１つまたは両方であり、および全重量百分率は成分の合計重量に基づくことを特徴とする塗料組成物。
【請求項２】  成分Ｉが分子量３，０００未満を有し；成分ＩＩＩが２０パーセント以下で存在し；また成分ＩＶおよびＶが各々独立して１５から２０パーセント存在することを特徴とする請求項１に記載の組成物。
【請求項３】  Ｖがエチレン様不飽和シラン含有モノマー：
【化１】
2001522925.tif 000001
から得られ、上式で、Ｒ4がＣＨ3、ＣＨ3ＣＨ2、ＣＨ3Ｏ、ＣＨ3ＣＨ2Ｏからなる群から選択され；Ｒ5がＣＨ3およびＣＨ3ＣＨ2からなる群から独立に選択され；Ｒ6がＨおよびＣ1からＣ12のアルキルからなる群から選択され；ｎが０、または１から１０の正の整数であることを特徴とする請求項１に記載の組成物。
【請求項４】  Ｖがエチレン様不飽和シラン含有モノマー：
【化２】
2001522925.tif 000002
から得られ、上式で、Ｒ4がＣＨ3、ＣＨ3ＣＨ2、ＣＨ3Ｏ、およびＣＨ3ＣＨ2からなる群から選択され；Ｒ5がＣＨ3およびＣＨ3ＣＨ2からなる群から独立に選択され；ｎが０、または１から１０の正の整数であることを特徴とする請求項１に記載の組成物。
【請求項５】  Ｖがエチレン様不飽和シラン含有モノマー：
【化３】
2001522925.tif 000003
から得られ、上式で、Ｒ4がＣＨ3、ＣＨ3ＣＨ2、ＣＨ3Ｏ、およびＣＨ3ＣＨ2Ｏからなる群から選択され；Ｒ5がＣＨ3およびＣＨ3ＣＨ2からなる群から独立に選択され；Ｒ6がＨおよびＣ1からＣ12のアルキルからなる群から選択され；Ｒ7が１から８個の炭素原子を有するアルキレン基であり、およびｎが１から１０の正の整数であることを特徴とする請求項１に記載の組成物。
【請求項６】  ＶＩが、シクロヘキサンジメタノールと３−イソシアノプロピルトリメトキシシランとから形成される環状シラン反応生成物であることを特徴とする請求項１に記載の組成物。
【請求項７】  Ｉが４−ビニル−１−シクロヘキサンのジシリル化物で形成される反応生成物であることを特徴とする請求項１に記載の組成物。
【請求項８】  Ｉがリモネンのジシリル化物で形成される反応生成物であることを特徴とする請求項１に記載の組成物。
【請求項９】  Ｉが５−ビニル−２−ノルボルネンのジシリル化物で形成される反応生成物であることを特徴とする請求項１に記載の組成物。
【請求項１０】  Ｉがポリオールの、テトラメトキシシラン、メチルトリメトキシシラン、エチルトリメトキシシラン、プロピルトリメトキシシラン、ブチルトリメトキシシラン、オクチルトリメトキシシラン、フェニルトリメトキシシラン、およびビニルトリメトキシシランからなる群の少なくとも１員との反応生成物であることを特徴とする請求項１に記載の組成物。
【請求項１１】  ＩおよびＶＩの少なくとも１つが、シクロヘキサンジメタノールとビスフェノールＡ水素化物とで形成される反応生成物であることを特徴とする請求項１に記載の組成物。
【請求項１２】  成分ＩおよびＶＩの少なくとも１つが、無水メチルヘキサフタル酸と反応し、その後Ｃ2からＣ10のカルボン酸のエポキシド化エステルと反応する、単純ジオール、トリオール、およびテトロールからなる群の少なくとも１員から形成されるポリエステルポリオールの反応生成物であることを特徴とする請求項１に記載の組成物。
【請求項１３】  ＩおよびＶＩの少なくとも１つがアクリルポリオールポリマーから得られることを特徴とする請求項１に記載の組成物。
【請求項１４】  成分ＩおよびＶＩの１つまたは両方で２０から６０パーセント、および成分Ｖ２０パーセントを合計して含むことを特徴とする請求項１３に記載の組成物。
【請求項１５】  ＩＩの平均粒子径が０．１から０．５ミクロンであることを特徴とする請求項１に記載の組成物。
【請求項１６】  組成物が合計重量で０．１〜５パーセントの、スズ、チタン、アルミニウム、ジルコニウム、アミン、および酸触媒からなる群から選択される少なくとも１つの触媒を含むことを特徴とする請求項１に記載の組成物。
【請求項１７】  請求項１の組成物で下地を塗装することを含むことを特徴とする下地の保護方法。
【請求項１８】  請求項１の組成物で塗装されることを特徴とする下地。
【請求項１９】  成分（ＩＩＩ）および（ＩＶ）を含み、該成分（ＩＩＩ）は、０から２０パーセントの、アルキル化されたメラミンホルムアルデヒド架橋剤を含むことを特徴とする請求項１に記載の塗料組成物。
【請求項２０】１５から２０パーセントの成分（ＩＶ）を含むことを特徴とする請求項１に記載の塗料組成物。
【請求項２１】  前記ｍが２から３０であることを特徴とする請求項１、請求項１９、または請求項２０に記載の塗料組成物。
【請求項２２】  前記ｎが１から３であることを特徴とする請求項１、請求項１９、または請求項２０に記載の塗料組成物。
【請求項２３】  前記ｐが２から３０であることを特徴とする請求項１、請求項１９、または請求項２０に記載の塗料組成物。
【請求項２４】  前記ｔが１から８であることを特徴とする請求項１、請求項１９、または請求項２０に記載の塗料組成物。
【請求項２５】  塗料組成物であって：
式
Ｒ1−（ＯＨ）m
のポリオールの
Ｒ2−（ＳｉＹＸ2）n
との反応生成物を０から５０パーセントまで含み、該反応生成物は約１０，０００未満の重量平均分子量を有する成分（Ｉ）と；
アクリルポリマーの骨格と、その骨格にグラフトされた、成分Ｉ、ＩＩＩおよびＶの少なくとも１つと反応する官能基を有する少なくとも約２パーセントのエチレン様不飽和モノマーを含有する、複数の実質的に直鎖であるスタビライザアームとを含むグラフト共重合体を０から５０パーセントまで含み、その組成物中に、該骨格は実質的に不溶であり、および該スタビライザアームは実質的に可溶である成分（ＩＩ）と；
アルキル化されたメラミンホルムアルデヒド架橋剤を０から３０パーセントまで含む成分（ＩＩＩ）と；
ヒドロキシル価約５０から２００および重量平均分子量約１，０００から２０，０００を有する有機ポリオールポリマーを０から４０パーセントまで含み、そのアクリルポリマーは、スチレン；アルキル基が１から１２個の炭素原子を有するメタクリル酸アルキルおよびアクリル酸アルキル；脂環式アクリル酸エステル；脂環式メタクリル酸エステル；アクリル酸アリール；メタクリル酸アリール；アクリルアミド；メタクリルアミド；アクリロニトリル；メタクリロニトリル；アルキル基が１から４個の炭素原子を有するアクリル酸ヒドロキシアルキルおよびメタクリル酸ヒドロキシアルキル；およびこれらの混合物からなる群から選択されるモノマー重合体を含む成分（ＩＶ）と；
アルコキシシランモノマー、アシルオキシシランモノマー、およびこれらの混合物からなる群から選択される約５から７０重量パーセントのエチレン様不飽和シラン含有モノマーの、スチレン；アルキル基が１から１２個の炭素原子を有するアクリル酸アルキルおよびメタクリル酸アルキル；脂環式アクリル酸エステル；脂環式メタクリル酸エステル；アクリル酸アリール；メタクリル酸アリール；アクリルアミド；メタクリルアミド；アクリロニトリル；メタクリロニトリル；アルキル基が１から４個の炭素原子を有するアクリル酸ヒドロキシアルキルおよびメタクリル酸ヒドロキシアルキル；およびこれらの混合物からなる群から選択される約３０から９５重量パーセントのエチレン様不飽和シラン非含有モノマーとの反応生成物であるシラン官能性ポリマーを０から５０パーセントまで含む成分（Ｖ）と；
式
Ｒ3−（ＯＨ）p
のポリオールの、
式
Ｏ＝Ｃ＝Ｎ−（ＣＨ2）t−ＳｉＲ4（ＯＲ5）2
のアルコキシシランとの反応生成物を０から５０パーセントまで含む成分（ＶＩ）とを含み、
上式において：
Ｒ1は、
ａ）Ｃ2からＣ20のアルキル；Ｏ、Ｎ、ＰおよびＳからなる群から選択される少なくとも１員で各々が任意選択的に置換された脂環式または芳香族の環；
ｂ）共有結合により、または炭素原子１から５個のアルキレン基により、またはヘテロ原子により相互に結合され、または縮合されて２つ以上の炭素原子を共有する、Ｏ、Ｎ、ＰおよびＳからなる群から選択される１員で各々が任意選択的に置換された、２つ以上の脂環式または芳香族の環；および
ｃ）直鎖ポリエステル、分枝鎖ポリエステル、直鎖および分枝鎖ポリエステル、ポリエーテル、ポリカーボネート、ポリウレタン、ポリアクリレート、ポリオレフィン、またはポリアミドであって、このような基が各々重量平均分子量約３００および１０，０００の間であるもの
からなる群から選択され；
Ｒ2は、
ａ）Ｏ、Ｎ、ＰおよびＳからなる群から選択される１員で各々が任意選択的に置換された、Ｃ2からＣ20のアルキル、脂環式または芳香族の環；および
ｂ）共有結合により、または炭素原子１から５個のアルキレン基により、またはヘテロ原子により相互に結合され、または縮合されて２つ以上の炭素原子を共有する、Ｏ、Ｎ、ＰおよびＳからなる群から選択される１員で各々が任意選択的に置換された、２つ以上の脂環式または芳香族の環
からなる群から選択され；
Ｒ3は、
ａ）Ｏ、Ｎ、ＰおよびＳからなる群から選択される１員で各々が任意選択的に置換された、Ｃ2からＣ20のアルキル、脂環式または芳香族の環；
ｂ）共有結合により、または炭素原子１から５個のアルキレン基により、またはヘテロ原子により相互に結合され、または縮合されて２つ以上の炭素原子を共有する、Ｏ、Ｎ、ＰおよびＳからなる群から選択される１員で各々が任意選択的に置換される、２つ以上の脂環式または芳香族の環；および
ｃ）ポリエーテル、ポリカーボネート、ポリウレタン、ポリオレフィン、またはポリアミドであって、このような基が各々重量平均分子量約３００および１０，０００の間であるもの
からなる群から選択され；
Ｒ4は、炭素原子１から１２個のアルキル、炭素原子１から４個を含有するアルコキシからなる群から選択され；
Ｒ5は、炭素原子１から１２個のアルキルからなる群から選択され；
Ｘは、炭素原子１から２０個を含有するアルコキシ、炭素原子１から２０個を含有するアシルオキシ、フェノキシ、ハロゲン、アミン、アミド、尿素、イミダゾル、カルバメート、ケトキシミン、およびオキサゾリジノンからなる群から独立に選択され；
Ｙは、炭素原子１から１２個のアルキル、炭素原子１から２０個を含有するアルコキシ、炭素原子１から２０個を含有するアシルオキシ、フェノキシ、ハロゲン、アミン、アミド、尿素、イミダゾル、カルバメート、ケトキシミン、およびオキサゾリジノンからなる群から選択され；
ｍは、２以上の正の整数であり；かつ
ｎは、１以上の正の整数であり；
ｐは、２以上の正の整数であり；かつ
ｔは、１から８の正の整数であり；
また、Ｉ≠ＶＩであり、組成物の５から７５重量パーセントが成分ＩおよびＶＩの１つまたは両方であり、および全重量百分率は成分の合計重量に基づくことを特徴とする塗料組成物。
【手続補正２】
【補正対象書類名】明細書
【補正対象項目名】０００４
【補正方法】変更
【補正の内容】
【０００４】
（発明の概要）
本発明は、下記の成分を、組成物の合計重量に基づく量で含む塗料組成物に関する：
Ｉ）０から５０パーセントの、式
Ｒ1−（ＯＨ）m
のポリオールと
Ｒ2−（ＳｉＹＸ2）n
との反応生成物であって、重量平均分子量１０，０００未満、好ましくは約３，０００未満である反応生成物；
【手続補正３】
【補正対象書類名】明細書
【補正対象項目名】０００５
【補正方法】変更
【補正の内容】
【０００５】
ＩＩ）０から５０パーセントの、アクリルポリマーの骨格と、その骨格にグラフトされた少なくとも約２パーセントの、成分Ｉ、ＩＩＩおよびＶの少なくとも１つと反応する官能基を有するエチレン様不飽和モノマーを含有する複数の実質的に直鎖であるスタビライザアームとを含むグラフト共重合体であって、組成物中に骨格が実質的に不溶であり、スタビライザアームが実質的に可溶であるグラフト共重合体；
【手続補正４】
【補正対象書類名】明細書
【補正対象項目名】０００７
【補正方法】変更
【補正の内容】
【０００７】
ＩＶ）０から４０、好ましくは１５から２０パーセントの、ヒドロキシル価５０から２００、および重量平均分子量１，０００から２０，０００を有する有機ポリオールポリマーであって、アクリルポリマーが、スチレン；アルキル基が１から１２個の炭素原子を有するメタクリル酸アルキルおよびアクリル酸アルキル；脂環式アクリル酸エステル；脂環式メタクリル酸エステル；アクリル酸アリール；メタクリル酸アリール；アクリルアミド；メタクリルアミド；アクリロニトリル；メタクリロニトリル；アルキル基が１から４個の炭素原子を有するアクリル酸ヒドロキシアルキルおよびメタクリル酸ヒドロキシアルキル；およびこれらの混合物からなる群から選択されるモノマー重合体を含む有機ポリオールポリマー；
【手続補正５】
【補正対象書類名】明細書
【補正対象項目名】０００８
【補正方法】変更
【補正の内容】
【０００８】
Ｖ）０から５０、好ましくは１５から２０パーセントのシラン官能性ポリマーであって、５から７０重量パーセントの、アルコキシシランモノマー、アシルオキシシランモノマー、およびこれらの混合物からなる群から選択される、エチレン様不飽和シラン含有モノマーと、３０から９５重量パーセントの、スチレン；アルキル基が１から１２個の炭素原子を有するアクリル酸アルキルおよびメタクリル酸アルキル；脂環式アクリル酸エステル；脂環式メタクリル酸エステル；アクリル酸アリール；メタクリル酸アリール；アクリルアミド；メタクリルアミド；アクリロニトリル；メタクリロニトリル；アルキル基が１から４個の炭素原子を有するアクリル酸ヒドロキシアルキルおよびメタクリル酸ヒドロキシアルキル；およびこれらの混合物からなる群から選択される、エチレン様不飽和シラン非含有モノマーとの反応生成物であるシラン官能性ポリマー；
【手続補正６】
【補正対象書類名】明細書
【補正対象項目名】０００９
【補正方法】変更
【補正の内容】
【０００９】
ＶＩ）０から５０パーセントの、式
Ｒ3−（ＯＨ）p
のポリオールと、式
Ｏ＝Ｃ＝Ｎ−（ＣＨ2）t−ＳｉＲ4（ＯＲ5）2
のアルコキシシランとの反応生成物。
【手続補正７】
【補正対象書類名】明細書
【補正対象項目名】００１０
【補正方法】変更
【補正の内容】
【００１０】
Ｒ1は
ａ）Ｃ2からＣ20のアルキル；Ｏ、Ｎ、ＰおよびＳからなる群から選択される少なくとも１員で各々が任意選択的に置換された脂環式または芳香族環；
ｂ）共有結合により、または炭素原子１から５個のアルキレン基により、またはヘテロ原子により相互に結合され、または縮合されて２つ以上の炭素原子を共有する、Ｏ、Ｎ、ＰおよびＳからなる群から選択される１員で各々が任意選択的に置換された、２つ以上の脂環式または芳香族環；および
ｃ）直鎖ポリエステル、分枝鎖ポリエステル、直鎖および分枝鎖ポリエステル、ポリアクリレート、ポリオレフィン、ポリエーテル、ポリカーボネート、ポリウレタン、またはポリアミドであって、このような基が各々重量平均分子量３００および１０，０００の間、好ましくは３，０００未満であるもの
からなる群から選択され；
【手続補正８】
【補正対象書類名】明細書
【補正対象項目名】００１１
【補正方法】変更
【補正の内容】
【００１１】
Ｒ2は
ａ）Ｏ、Ｎ、ＰおよびＳからなる群から選択される１員で各々が任意選択的に置換されたＣ1からＣ20のアルキル、脂環式または芳香族環；
ｂ）共有結合により、または炭素原子１から５個のアルキレン基により、またはヘテロ原子により相互に結合され、または縮合されて２つ以上の炭素原子を共有する、Ｏ、Ｎ、ＰおよびＳからなる群から選択される１員で各々が任意選択的に置換された、２つ以上の脂環式または芳香族環；
からなる群から選択され；
【手続補正９】
【補正対象書類名】明細書
【補正対象項目名】００１２
【補正方法】変更
【補正の内容】
【００１２】
Ｒ3は
ａ）Ｏ、Ｎ、ＰおよびＳからなる群から選択される１員で各々が任意選択的に置換されたＣ2からＣ20のアルキル、脂環式または芳香族環；
ｂ）共有結合により、または炭素原子１から５個のアルキレン基により、またはヘテロ原子により相互に結合され、または縮合されて２つ以上の炭素原子を共有する、Ｏ、Ｎ、ＰおよびＳからなる群から選択される１員で各々が任意選択的に置換された、２つ以上の脂環式または芳香族環；および
ｃ）直鎖ポリエステル、分枝鎖ポリエステル、直鎖および分枝鎖ポリエステル、ポリアクリレート、ポリオレフィン、ポリエーテル、ポリカーボネート、ポリウレタン、およびポリアミドであって、このような基が各々重量平均分子量３００および１０，０００の間、好ましくは３，０００未満であるもの
からなる群から選択され；
【手続補正１０】
【補正対象書類名】明細書
【補正対象項目名】００１３
【補正方法】変更
【補正の内容】
【００１３】
Ｒ4は炭素原子１から１２個のアルキル、炭素原子１から４個を含有するアルコキシからなる群から選択され；
【手続補正１１】
【補正対象書類名】明細書
【補正対象項目名】００１４
【補正方法】変更
【補正の内容】
【００１４】
Ｒ5は炭素原子１から１２個のアルキルからなる群から選択され；
Ｘは炭素原子１から２０個を含有するアルコキシ、炭素原子１から２０個を含有するアシルオキシ、フェノキシ、ハロゲン、アミン、アミド、尿素、イミダゾル、カルバメート、ケトキシミン、およびオキサゾリジノンからなる群から独立に選択され；
Ｙは炭素原子１から１２個のアルキル、炭素原子１から２０個を含有するアルコキシ、炭素原子１から２０個を含有するアシルオキシ、フェノキシ、ハロゲン、アミン、アミド、尿素、イミダゾル、カルバメート、およびオキサゾリジノンからなる群から選択され；
ｍは２以上、好ましくは２から３０の正の整数であり；
ｎは１以上、好ましくは１から３の正の整数であり；
ｐは２以上、好ましくは２から３０の正の整数であり；また
ｔは１から８の正の整数であって；
Ｉ≠ＶＩであり、組成物の５から７５重量パーセントが成分ＩおよびＶＩの１つ、または両方である。好ましい組成物は、２０から６０パーセントのＩおよび／またはＶＩ、ならびに１０から３０パーセントのＶ、最も好ましくは２０パーセントのＶを含む。
【手続補正１２】
【補正対象書類名】明細書
【補正対象項目名】００１８
【補正方法】変更
【補正の内容】
【００１８】
好ましい代表的な成分Ｉは、少なくとも１つの有機ポリオールと；Ｓｉに直接結合する原子を有し、該原子が全てＣ、Ｏ、Ｎ、およびハロゲンからなる群から独立に選択され、本質的にアルカリ金属イオンを含まない少なくとも１つのケイ素含有物質を含むケイ素含有材料と；の反応生成物からなる群から選択される。前記ケイ素含有材料は、Ｓｉに直接結合する部分を有し、該部分の少なくとも２つがアルコールまたは水と反応して容易に置換可能である。ここで、前記反応生成物は、均一であり、かつＳｉに直接結合し、アルコールまたは水と反応して容易に置換可能であるケイ素含有材料からの残基部分を含有し、また有機ポリオールからのヒドロキシル残基部分をも含有できる。また、前記反応生成物は、Ｓｉに直接結合した有機ケイ素含有材料からの残基部分が水分、および／または有機ポリオールからのヒドロキシル残基部分と反応することにより、連続塗膜へと自己硬化できる。
【手続補正１３】
【補正対象書類名】明細書
【補正対象項目名】００２０
【補正方法】変更
【補正の内容】
【００２０】
成分Ｉを生成するための好ましい有機ポリオール反応物は、（ａ）単純ジオール、トリオール、および高級ヒドロキシルアルコール、（ｂ）ポリマーを主成分とするポリアクリレート、ポリエステル、ポリエーテル、ポリアミド、ポリウレタン、ポリカーボネート、ポリハイドロカーボンポリオールであって、典型的には、ヒドロキシル当量が３０から１，０００、好ましくは５０から５００であるものから選択される。
【手続補正１４】
【補正対象書類名】明細書
【補正対象項目名】００２２
【補正方法】変更
【補正の内容】
【００２２】
直鎖および分枝鎖ポリアクリルポリオールには、スチレン；α−メチルスチレン；メタクリル酸アルキル；アルキル基が１から１２個の炭素原子を有するアクリル酸アルキル；脂環式アクリル酸エステル；脂環式メタクリル酸エステル；アクリル酸アリール、メタクリル酸アリール；アクリルアミド；メタクリルアミド；アクリロニトリル；メタクリロニトリル；アルキル基が１から４個の炭素原子を有するアクリル酸ヒドロキシアルキルおよびメタクリル酸ヒドロキシアルキル；およびこれらの混合物からなる群から選択されたモノマー重合体を含むポリマーが含まれるが、それらに限定されない。本明細書を通じて、「アルキル基」の用語には環状アルキル基が含まれる。
【手続補正１５】
【補正対象書類名】明細書
【補正対象項目名】００３０
【補正方法】変更
【補正の内容】
【００３０】
成分Ｉを形成するための好ましいケイ素含有反応物は、Ｓｉに直接結合する原子を有し、前記原子が全てＣ、Ｏ、Ｎ、および／またはハロゲンからなる群から選択され、本質的にアルカリ金属イオンを含まない、そのような少なくとも１つのケイ素含有物質から選択される。前記ケイ素含有物質は、Ｓｉに直接結合する少なくとも２つの部分を有し、それらはアルコールおよび／または水との反応により容易に置換可能である。Ｓｉに直接結合してアルコールおよび／または水との反応により容易に置換可能である部分の例には、−ＯＲ（アルコキシ、アリルオキシ）、−Ｏ（Ｏ）ＣＲ（アシルオキシ）、−ＮＨ（Ｏ）ＣＲ（アミド）、−ＮＨ（Ｏ）ＣＯＲ（カルバメート）、−ＮＨ（Ｏ）ＣＮＨＲ（尿素）、−ＯＮ＝ＣＲ2（ケトキシミン）、−ＮＲ2（アミン）、−Ｘ（ハロゲン）が含まれるが、これらに限定されない。
【手続補正１６】
【補正対象書類名】明細書
【補正対象項目名】００３１
【補正方法】変更
【補正の内容】
【００３１】
成分Ｉの調製において有用な好ましいケイ素含有反応物は、（ａ）単純モノシランＲ2−ＳｉＹＸ2、（ｂ）マルチシランＲ2−（ＳｉＹＸ2）nという少なくとも２つの反応性シラン基を含有し、好ましくは、その２つまたは３つが、ケイ素当量が３０から６００好ましくは５０から４００を有するものから選択される。
【手続補正１７】
【補正対象書類名】明細書
【補正対象項目名】００３２
【補正方法】変更
【補正の内容】
【００３２】
単純なモノシランＲ2−ＳｉＹＸ2は、Ｒ2がＣ1からＣ20の直鎖および分枝鎖アルキル、脂環式または芳香族環であって、各々がＯ、Ｎ、Ｐ、およびＳからなる群から選択される１員で任意選択的に置き換えられるもの；１から２０個の炭素原子を含有するアルコキシ、１から２０個の炭素原子を含有するアシルオキシ、フェノキシ、ハロゲン、アミン、アミド、尿素、イミダゾル、カルバメート、ケトキシミン、およびオキサゾリジノンからなる群から選択され；Ｘが１から２０個の炭素原子を含有するアルコキシ、１から２０個の炭素原子を含有するアシルオキシ、フェノキシ、ハロゲン、アミン、アミド、尿素、イミダゾル、カルバメート、ケトキシミン、およびオキサゾリジノンからなる群から選択され；Ｙが１から１２個の炭素原子を含有するアルキル、１から２０個の炭素原子を含有するアルコキシ、１から２０個の炭素原子を含有するアシルオキシ、フェノキシ、ハロゲン、アミン、アミド、尿素、イミダゾル、カルバメート、ケトキシミン、およびオキサゾリジノンからなる群から選択される；そのような構造を含む。モノシランの例には、下記のアルコキシシランが含まれるが、これらに限定されない：テトラメトキシシラン、テトラエトキシシラン、テトラプロポキシシラン、メチルトリメトキシシラン、メチルトリエトキシシラン、メチルトリプロポキシシラン、エチルトリメトキシシラン、エチルトリエトキシシラン、エチルトリプロポキシシラン、プロピルトリメトキシシラン、プロピルトリエトキシシラン、プロピルトリプロポキシシラン、イソブチルトリメトキシシラン、イソブチルトリエトキシシラン、イソブチルトリプロポキシシラン、オクチルトリメトキシシラン、オクチルトリエトキシシラン、オクチルトリプロポキシシラン、イソオクチルトリメトキシシラン、イソオクチルトリエトキシシラン、イソオクチルトリプロポキシシラン、ビニルトリメトキシシラン、ビニルトリエトキシシラン、ビニルトリプロポキシシラン、フェニルトリメトキシシラン、フェニルトリエトキシシラン、フェニルトリプロポキシシラン。
【手続補正１８】
【補正対象書類名】明細書
【補正対象項目名】００３４
【補正方法】変更
【補正の内容】
【００３４】
少なくとも２つの反応性シラン基を含有するマルチシランＲ2−（ＳｉＹＸ2）nは、周知であり、典型的には、ジエン、トリエン、または高級ポリオレフィンの対応するハイドロシランによるハイドロシリル化に基づく方法により調製される。ハイドロシリル化は、フリーラジカル開始剤か、または遷移金属を含む種々の他の触媒のいずれかを使用することにより達成できる。多官能性シランＲ2−（ＳｉＹＸ2）nには、Ｒ2がＣ2からＣ20の直鎖、分枝鎖アルキル、脂環式または芳香族環であって、各々がＯ、Ｎ、Ｐ、およびＳからなる群から選択される１員で任意選択的に置き換えられるもの；２つ以上の脂環式または芳香族環であって、共有結合によって、または炭素原子１から５個のアルキル基によって相互に結合され、各々がＯ、Ｎ、Ｐ、およびＳからなる群から選択される１員で任意選択的に置き換えられるもの；１から２０個の炭素原子を含有するアルコキシ、１から２０個の炭素原子を含有するアシルオキシ、フェノキシ、ハロゲン、アミン、アミド、尿素、イミダゾル、カルバメート、ケトキシミン、およびオキサゾリジノンからなる群から選択され；Ｘが１から２０個の炭素原子を含有するアルコキシ、１から２０個の炭素原子を含有するアシルオキシ、フェノキシ、ハロゲン、アミン、アミド、尿素、イミダゾル、カルバメート、ケトキシミン、およびオキサゾリジノンからなる群から選択され；Ｙが１から１２個の炭素原子を含有するアルキル、１から２０個の炭素原子を含有するアルコキシ、１から２０個の炭素原子を含有するアシルオキシ、フェノキシ、ハロゲン、アミン、アミド、尿素、イミダゾル、カルバメート、ケトキシミン、およびオキサゾリジノンからなる群から選択される；そのような構造が含まれる。
【手続補正１９】
【補正対象書類名】明細書
【補正対象項目名】００４４
【補正方法】変更
【補正の内容】
【００４４】
分散ポリマーは、以前にシラン塗料に生じていたひび割れの問題を解決する。これらの分散ポリマーは、ひび割れを望ましい最小限に減少させるため、他の目的に典型的に使用される量よりも多く使用しなければならない。例えば、ミクロゲルはベースコートにフロー制御のため５％以下の濃度で使用されているが、本分散ポリマーでは、組成物中のバインダ固形分合計量の１０から６０重量％、好ましくは１５から４０重量％、より好ましくは２０から３０重量％の範囲内で使用する。シランポリマー成分の組成物に対する比率は、適正には５：１から１：２、好ましくは４：１から１：１の範囲である。これらの比較的高い分散ポリマー濃度は、分散ポリマーのアーム上に反応基が存在するため可能となっており、この反応基によりポリマーは系の連続相と相容可能となる。
【手続補正２０】
【補正対象書類名】明細書
【補正対象項目名】００４５
【補正方法】変更
【補正の内容】
【００４５】
分散ポリマーは、重量平均分子量５０，０００〜５００，０００を有する高分子量骨格ポリマーを、分散ポリマーの重量に基づいて、１０〜９０重量％、好ましくは５０〜８０重量％、含有する。好ましい平均粒子径は０．１から０．５ミクロンである。骨格に結合されたアームは、分散ポリマーの１０〜９０重量％、好ましくは２０〜５０重量％を構成し、１，０００〜３０，０００好ましくは１，０００〜１０，０００の重量平均分子量を有する。
【手続補正２１】
【補正対象書類名】明細書
【補正対象項目名】００４７
【補正方法】変更
【補正の内容】
【００４７】
骨格ポリマーには架橋の目的のためシラン官能性があってもよく、この官能性は、前記塗膜形成オルガノシランポリマーに対して、少量の１つ以上の上述したシラン含有モノマーにより提供できる。マクロ分子骨格を構成する２から１０％好ましくは５％未満のモノマーが、それら自身間で架橋可能なシランモノマーである。すなわち、シロキサン結合（−Ｓｉ−Ｏ−Ｓｉ−）により架橋が起こる。このシラン架橋は、硬化するまで骨格が非架橋ポリマーとして振る舞うことを可能とし、塗装の間、流動性が良好であり、改良された外観が得られる。骨格は硬化中湿度および温度に曝露され、かつ／または硬化後は環境中の湿度に曝露され、硬化中および硬化後に架橋できる。さらに、骨格で見られるシランの利点は、硬化した塗膜が湿度に曝露されてもかぶりが起こらない点であり、このかぶりはシランが存在しない場合に起こることがわかった。酸／エポキシ、またはジアクリレートなど他の手段により、コアを前架橋（硬化前に）すると、湿度敏感性を消去できるが、系の流動性および外観が悪くなる。
【手続補正２２】
【補正対象書類名】明細書
【補正対象項目名】００４８
【補正方法】変更
【補正の内容】
【００４８】
分散ポリマーの特有の特徴は、反応性のマクロモノマーアームの存在である。すなわち、このアームは、「架橋官能性」と呼ばれる非常に多くの反応活性基を有しており、この基は本組成物のオルガノシランポリマーとの反応に適合している。アームにおけるこれら官能性の実質的な部分好ましくはその大部分は、専らオルガノシランポリマーからなることができる組成物の塗膜形成物と、反応および架橋する。勿論、追加成分として塗膜形成ポリマー、例えば、ポリオールが存在する場合、アームは、オルガノシランポリマー以外の塗膜形成物と反応できる。適正には、マクロモノマーを構成するモノマーの３から３０％が反応性の架橋官能基を有する。モノマーの１０から２０％がこのような反応性基を有することが好ましい。
【手続補正２３】
【補正対象書類名】明細書
【補正対象項目名】００４９
【補正方法】変更
【補正の内容】
【００４９】
分散ポリマーのアームはマクロ分子骨格に確実に固定されるべきである。この理由で、典型的には、アームは共有結合で固定される。固定は、塗膜形成ポリマーとの反応後、分散ポリマーにアームを固定するため十分でなければならない。アームは、エチレン様不飽和ヒドロキシ、エポキシド、シラン、酸、酸無水物、イソシアネート、アミン、または他の架橋官能性物であってモノマー、またはそれらの組み合わせを含むものの重合体を、マクロモノマーの重量に基づいて５から３０重量％、好ましくは１０から２０重量％、含むとともに、前記架橋官能性物を含まない少なくとも１つの他のエチレン様不飽和モノマー重合体を、マクロモノマーの重量に基づいて７０〜９５重量％、適正に含む。架橋官能性物は、ヒドロキシ、シラン、またはエポキシを含有するモノマーであることが好ましく、それはこのような反応性基は１液系に利用できるからである。架橋官能性物が、酸、酸無水物、またはイソシアネートであるときは、一般に２液系とし、分散ポリマーを第１液とし、オルガノシランを第２液とする必要がある。ヒドロキシおよびシラン基は相容性に限界があり、同一のマクロモノマー鎖としないことが好ましい点が注目されるが、上述の架橋官能性基を組み合わせることも適切である。
【手続補正２４】
【補正対象書類名】明細書
【補正対象項目名】００５１
【補正方法】変更
【補正の内容】
【００５１】
成分ＩＩＩ
本発明の組成物において有用なメラミン成分の代表的なものは、部分的、または全面的にアルキル化されたアルキル化メラミンホルムアルデヒド樹脂モノマーまたはポリマーである。１つの好ましい架橋剤は、重合度１〜３のメチル化およびブチル化された、またはブチル化されたメラミンホルムアルデヒド樹脂である。一般にこのメラミンホルムアルデヒド樹脂は、ブチル化された基またはイソブチル化された基を５０％含有するとともにメチル化された基を５０％含有する。このような架橋剤は数平均分子量５００〜１５００を有する。市販樹脂の例としては、「Ｃｙｍｅｌ」１１６８、「Ｃｙｍｅｌ」１１６１、「Ｃｙｍｅｌ」１１５８、「Ｒｅｓｉｍｉｎｅ」４５１４、および「Ｒｅｓｉｍｉｎｅ」３５４である。架橋剤は、組成物のバインダ重量に基づき、５〜５０重量％の量で使用されることが好ましい。他の架橋剤は、アルキル化尿素ホルムアルデヒド、アルキル化ベンゾグアナミンホルムアルデヒド、およびブロックされたイソシアネートである。
【手続補正２５】
【補正対象書類名】明細書
【補正対象項目名】００５２
【補正方法】変更
【補正の内容】
【００５２】
成分ＩＶ
本発明の組成物において有用な有機ポリオール塗膜形成剤の代表的なものには、アクリル、セルロース、ウレタン、ポリエステル、エポキシド、またはこれらの混合物が含まれる。１つの好ましい任意選択の塗膜形成ポリマーはポリオール、例えば、モノマー重合体のアクリルポリオール溶液重合体である。このようなモノマーは、前述のアクリル酸および／またはメタクリル酸アルキル、およびさらにアクリル酸またはメタクリル酸ヒドロキシアルキルのいずれをも含むことができる。ポリオールポリマーは、ヒドロキシル価が５０〜２００、および重量平均分子量が１，０００〜２００，０００、好ましくは１，０００〜２０，０００であることが好ましい。
【手続補正２６】
【補正対象書類名】明細書
【補正対象項目名】００５３
【補正方法】変更
【補正の内容】
【００５３】
ポリオールにヒドロキシ官能性を賦与するため、ポリオールの最高９０重量％、好ましくは２０から５０重量％のヒドロキシ官能性モノマー重合体が含まれる。適正なモノマーにはアクリル酸およびメタクリル酸ヒドロキシアルキル、例えば、アクリル酸ヒドロキシエチル、アクリル酸ヒドロキシプロピル、アクリル酸ヒドロキシイソプロピル、アクリル酸ヒドロキシブチル、メタクリル酸ヒドロキシエチル、メタクリル酸ヒドロキシプロピル、メタクリル酸ヒドロキシイソプロピル、メタクリル酸ヒドロキシブチルなど、およびこれらの混合物が含まれる。
【手続補正２７】
【補正対象書類名】明細書
【補正対象項目名】００５４
【補正方法】変更
【補正の内容】
【００５４】
ポリオールポリマーには、他の重合可能なヒドロキシ非含有モノマーも最高９０重量％、好ましくは５０から８０重量％の量で含まれ得る。このような重合可能なモノマーには、例えば、スチレン、メチルスチレン、アクリルアミド、アクリロニトリル、メタクリロニトリル、メタクリルアミド、メチロールメタクリルアミド、メチロールアクリルアミドなど、およびこれらの混合物が含まれる。
【手続補正２８】
【補正対象書類名】明細書
【補正対象項目名】００５５
【補正方法】変更
【補正の内容】
【００５５】
アクリルポリオールポリマーの一例としては、スチレン１０〜２０重量％、アルキル基の炭素原子が１〜８個であるメタクリル酸またはアクリル酸アルキル４０〜６０重量％、およびアルキル基の炭素原子が１〜４個であるメタクリル酸またはアクリル酸ヒドロキシアルキル１０〜５０重量％を含む。このようなポリマーの一つは、スチレン１５重量％、メタクリル酸イソブチル２９重量％、アクリル酸２−エチルヘキシル２０重量％、およびアクリル酸ヒドロキシプロピル３６重量％を含有する。
【手続補正２９】
【補正対象書類名】明細書
【補正対象項目名】００５８
【補正方法】変更
【補正の内容】
【００５８】
アクリル酸およびメタクリル酸アルキルに加えて、硬度、外観、耐きず性など所望の性状を実現する目的で、他のシラン非含有モノマー重合体を、ポリマーの最高５０重量％、アクリロシランポリマーに使用することができる。このような他のモノマーの典型的なものは、スチレン、メチルスチレン、アクリルアミド、アクリロニトリル、メタクリロニトリルなどである。スチレンは０〜５０重量％の範囲で使用することができる。
【手続補正３０】
【補正対象書類名】明細書
【補正対象項目名】００７２
【補正方法】変更
【補正の内容】
【００７２】
成分ＶＩ
成分ＶＩの好ましい代表的なものは、イソシアノアルキルアルコキシシランが１つ以上の、成分Ｉの調製で使用するために上述の有機ポリオールＲ3−（ＯＨ）pと反応した反応生成物からなる群から選択され、または成分ＶＩの調製で使用するために上述のＲ1−（ＯＨ）mの群から選択される。
【手続補正３１】
【補正対象書類名】明細書
【補正対象項目名】００７４
【補正方法】変更
【補正の内容】
【００７４】
シランを結合させる触媒作用を行うためアミンおよび酸、またはこれらの組み合わせもまた有用である。これらの触媒は組成物の０．１から５重量％の量で使用することが好ましい。
【手続補正３２】
【補正対象書類名】明細書
【補正対象項目名】００７６
【補正方法】変更
【補正の内容】
【００７６】
本塗料組成物により生成される透明仕上げの耐候性を改良するため、紫外光安定剤、または紫外光安定剤を組み合わせたものを、バインダの重量に基づいて０．１〜５重量％の量で添加することができる。このような安定剤には、紫外線吸収剤、遮蔽剤、消光剤、および特定のヒンダードアミン光安定剤が含まれる。酸化防止剤もバインダの重量に基づいて０．１〜５重量％の量で添加することができる。
【手続補正３３】
【補正対象書類名】明細書
【補正対象項目名】００８０
【補正方法】変更
【補正の内容】
【００８０】
丸底フラスコに４−ビニル−１−シクロヘキセン（２２ｇ、０．２０モル）を添加した。固体添加漏斗にＶａｚｏ（登録商標）６４を３ｇ添加した。液体添加漏斗にトリクロロシラン（５７ｇ、０．４２モル）を添加した。フラスコ上の冷却器、および固体添加漏斗上の冷却器を−１０℃に冷却した。攪拌を開始し、フラスコ内容物を加熱した。フラスコ温度が９０℃を超えた時には、フラスコ温度を８５℃とするため十分なトリクロロシランを添加した。少量のＶａｚｏ（登録商標）６４を間欠的に添加した。トリクロロシランと、必要に応じて少量の開始剤とを添加することにより、８５〜９５℃の間に温度を保った。
【手続補正３４】
【補正対象書類名】明細書
【補正対象項目名】００８２
【補正方法】変更
【補正の内容】
【００８２】
４−ＶＣＨ−Ｓｉ2／ＨＢＰＡシラン／シリケートハイブリッドオリゴマーの調製
磁気攪拌器、窒素ブランケット下において、ビグルー分別蒸留ヘッドを取り付けた５リットルのフラスコ内で、ビスフェノールＡ水素化物ＨＢＰＡ（７００ｇ、２．９１モル）、４−ＶＣＨ−Ｓｉ2（２４００ｇ、６．８２モル）、Ｎａｆｉｏｎ（登録商標）ＮＲ−５０（１００ｇ）、トリフルオロ酢酸（ＴＦＡＡ、５ｇ）を、１００〜１２０℃に加熱した。６時間の内に、ポット温度は１０５から１１９℃に上昇し、ＭｅＯＨ２４０ｍｌが収集された。粗製生成物：粘度１２ポイズ、色ａ＝−１．３、ｂ＝＋６．４。任意選択的に、粗製生成物をヘキサン５００ｍｌで希釈し、ワットマン５０番濾紙、シリカゲル１２等級乾燥剤、シリカゲル６０、および脱色用炭素Ｎｏｒｉｔ（登録商標）２１１からなる多層システムを通過させて濾過した。揮発物は、回転式蒸発器の真空（２０Ｔｏｒｒ）下７５℃１時間で除去した。収量：２７００ｇ、粘度１５ポイズ、数平均分子量Ｍｎ＝１７５０、重量平均分子量Ｍｗ／Ｍｎ＝１．４５（ＭＡＬＤＩ質量スペクトルによる）、色ａ＝−０．７９、ｂ＝＋３．８。
【手続補正３５】
【補正対象書類名】明細書
【補正対象項目名】００８４
【補正方法】変更
【補正の内容】
【００８４】
アクリルポリオールシリケートの調製
磁気攪拌器、窒素ブランケット下において、ビグルー分別蒸留ヘッドを取り付けた５リットルのフラスコ内で、アクリルポリオール（２０００ｇ、芳香族溶媒中６５重量％、スチレン３１重量％、メタクリル酸シクロヘキシル２２重量％、メタクリル酸イソブチル８重量％、メタクリル酸ヒドロキシプロピル３９重量％を含有する共重合体、３．５２モルＯＨ）、メチルトリメトキシルシラン（ＭＴＭＯＳ、１１００ｇ、８．０８モル）、Ｎａｆｉｏｎ（登録商標）ＮＲ−５０（１３７ｇ）を、８５〜１２０℃に加熱した。６時間の内に、ポット温度は９５から１２０℃に上昇し、大部分ＭｅＯＨを含有する蒸留物１５４ｍｌが収集される。ビグルーカラムを短行路蒸留ヘッドに交換し、ＭＴＭＯＳの過剰量をポット温度最高１２５℃で蒸留揮散させる。粗生成物をＥｔＯＡｃ５００ｍｌで希釈し、ワットマン５０番濾紙、シリカゲル１２等級乾燥剤、シリカゲル６０、脱色用炭素Ｎｏｒｉｔ２１１からなる多層システムを通過させて濾過する。揮発物は、回転式蒸発器の真空（２０Ｔｏｒｒ（約０．０２６気圧））下７５℃１時間で除去される。収量：１８３７ｇ、粘度＞１００ポイズ。
【手続補正３６】
【補正対象書類名】明細書
【補正対象項目名】００８６
【補正方法】変更
【補正の内容】
【００８６】
シクロヘキサンジメタノール／シラン付加物の合成
シクロヘキサンジメタノールを実験炉内で溶融する。溶融したとき、シクロヘキサンジメタノール２９４．７ｇをジブチルスズジラウレート０．１１ｇと一緒に採り、３５℃のフラスコ内に入れる。７５分かけてイソシアナトプロピルトリメトキシシラン４１９．５ｇを添加する。次いで２時間保持する。冷却し、空にする。
【手続補正３７】
【補正対象書類名】明細書
【補正対象項目名】００８７
【補正方法】変更
【補正の内容】
【００８７】
スタビライザパッケージ
下記成分の混合物がスタビライザパッケージとして用いられる：
・  キシレン６７．５グラム、
・  ２−（３′，５′―ビス（１−メチル−１−フェニルエチル）−２′−ヒドロキシフェニル）ベンゾトリアゾル、およびＣｉｂａ  Ｃｏｒｐｏｒａｔｉｏｎ販売の紫外線吸収剤、Ｔｉｎｕｖｉｎ（登録商標）９００／７．５グラム、
・  ヒンダードアミン光安定剤、Ｃｉｂａ  Ｃｏｒｐｏｒａｔｉｏｎ販売のＴｉｎｕｖｉｎ（登録商標）１２３／１２．４３グラム、
・  β−３−（２Ｈ−ベンゾトリアゾール−２−イル）−４−ヒドロキシ−５−ｔ−ブチルフェニルプロピオン酸、メチルエステル、およびポリエチレングリコール３００、紫外線吸収剤Ｃｉｂａ  Ｃｏｒｐｏｒａｔｉｏｎ製Ｔｉｎｕｖｉｎ（登録商標）１１３０／１２．５７グラム、および
・  酸触媒溶液／５．３３グラム。この溶液はＣｙｃａｔ（登録商標）６００（Ａｍｅｒｉｃａｎ  Ｃｙａｎａｍｉｄ製芳香族スルホン酸）４８％、ＡＭＰ−９５（登録商標）（Ａｎｇｕｓ  Ｃｈｅｍｉｃａｌ製アミン）１１％、およびメタノール４１％からなる。
【手続補正３８】
【補正対象書類名】明細書
【補正対象項目名】０１０２
【補正方法】変更
【補正の内容】
【０１０２】
（実施例１）
下記の成分をこの順序で一緒にブレンドすることによりクリヤコートを処方した：
【手続補正３９】
【補正対象書類名】明細書
【補正対象項目名】０１０７
【補正方法】変更
【補正の内容】
【０１０７】
（実施例３）
下記の成分をこの順序で一緒にブレンドすることによりクリヤコートを配合した：